HEAT-RESISTANT SYNTHETIC JEWELLERY MATERIALThe invention relates to materials for jewellery industry, in particular, to synthetic materials intended to replace the natural gemstones. The heat-resistant synthetic jewellery material comprises a transparent, translucent or opaque composite nanocrystalline material on the basis of nanosized oxide and silicate crystalline phases. The material comprises at least one of the following crystalline phases: spinel, quartz-like phases, sapphirine, enstatite, petalite-like phase, cordierite, willemite, magnesium aluminotitanates, zircon, rutile, zirconium titanate, zirconium dioxide with a content of ions of transition elements, rare-earth elements and precious metals of from 0.001 to 4 mol%. One of the crystalline phases is additionally quartz-like solid solutions of lithium magnesium zinc aluminosilicates with a virgilite or keatite structure. The composition is selected from the following components, in mol%: SiO2 - 45-72; Al2O3 - 15-30; MgO - 0.1-23.9; ZnO - 0.1-29; Li2O - 1-18; PbO - 0.1-7.0; ZrO2 - 0.1-10; TiO2 - 0.1-15; NiO - 0.001-4.0; CoO - 0.001-3.0; CuO - 0.001-4.0; Cr2O3 - 0.001-1.0; Bi2O3 - 0.001-3.0; Fe2O3 - 0.001-3.0; MnO2 - 0.001-3.0; CeO2 - 0.001-3.0; Nd2O3 - 0.001-3.0; Er2O3 - 0.001-3.0; Pr2O3 - 0.001-3.0; Au - 0.001-1.0. The invention makes it possible to produce a jewellery material with a low coefficient of thermal expansion and a high degree of heat resistance.Proposed material obtained by this method possesses uniform colour, optical characteristics similar to the characteristics of the main natural coloured minerals and manufacturable. Important advantages of the developed material are low coefficient of thermal expansion, hardness, chemical resistance and colour stability to thermal shock, which allows, in particular, accelerated mode of grinding and polishing as well as permits using the method of "casting with precious stones", as not only faceted samples do not crack in contact with the of silver or gold melt, but they're also able to retain their colour.The heat-resistant synthetic jewellery material comprises a transparent, translucent or opaque composite nanocrystalline material on the basis of nanosized oxide and silicate crystalline phases. The material comprises at least one of the following crystalline phases: spinel, quartz-like phases, sapphirine, enstatite, petalite-like phase, cordierite, willemite, zircon, magnesium aluminotitanates, rutile, zirconium titanate, zirconium dioxide with a content of ions of transition elements, rare-earth elements and precious metals of from 0.001 to 4 mol%. One of the crystalline phases is additionally quartz-like solid solutions of lithium magnesium zinc aluminosilicates with a virgilite or keatite structure. The composition is selected from the following components, in mol%: SiO2 - 45-72; Al2O3 - 15-30; MgO - 0.1-23.9; ZnO - 0.1-29; Li2O - 1-18; PbO - 0.1-7.0; ZrO2 - 0.1-10; TiO2 - 0.1-15; NiO - 0.001-4.0; CoO - 0.001-3.0; CuO - 0.001-4.0; Cr2O3 - 0.001-1.0; Bi2O3 - 0.001-3.0; Fe2O3 - 0.001-3.0; MnO2 - 0.001-3.0; CeO2 - 0.001-3.0; Nd2O3 - 0.001-3.0; Er2O3 - 0.001-3.0; Pr2O3 - 0.001-3.0; Au - 0.001-1.0.
내열 합성 장신구 재료본 발명은 화학 산업에서 이용될 수 있다. 내열성 합성 장신구 재료가 나노크기의 산화물 및 실리케이트 결정질 상을 기초로 하는 투명, 반투명 또는 불투명 복합 나노결정질 재료를 포함한다. 0.001 내지 4.0 mol% 양의 전이 원소, 희토류 원소 및 귀금속의 이온 함량을 가지는, 스피넬, 석영-유사 상, 사파이어린, 엔스타타이트, 페타라이트-유사 상, 코디어라이트, 윌레마이트, 지르코늄, 루틸, 지르코늄 티타네이트, 지르코늄 이산화물의 결정질 상 중 적어도 하나를 포함한다. 결정질 상 중 하나가, 부가적으로, 버질리트 또는 키타이트 조직을 가지는 리튬 마그네슘 아연 알루미노실리케이트의 석영-유사 고용체이다. 조성물은 mol%로, SiO2 - 45~72; Al2O3 - 15~30; MgO - 0.1~23.9; ZnO - 0.1~29; Li2O - 1~18; PbO - 0.1~7.0; ZrO2 - 0.1~10; TiO2 - 0.1~15; NiO - 0.001~4.0; CoO - 0.001~3.0; CuO - 0.001~4.0; Cr2O3 - 0.001~1.0; Bi2O3 - 0.001~3.0; Fe2O3 - 0.001~3.0; MnO2 - 0.001~3.0; CeO2 - 0.001~3.0; Nd2O3 - 0.001~3.0; Er2O3 - 0.001~3.0; Pr2O3 - 0.001~3.0; Au - 0.001~1.0의 성분으로부터 선택된다. 본 발명은 작은 열팽창 계수 및 큰 정도의 내열성을 가지는 장신구 재료를 생산할 수 있게 한다.내열성 합성 장신구 재료가 나노크기의 산화물 및 실리케이트 결정질 상을 기초로 하는 투명, 반투명 또는 불투명 복합 나노결정질 재료를 포함하고, 0.001 내지 4.0 mol% 양의 전이 원소, 희토류 원소 및 귀금속의 이온 함량을 가지는, 스피넬, 석영-유사 상, 사파이어린, 엔스타타이트, 페타라이트-유사 상, 코디어라이트, 윌레마이트, 지르콘, 마그네슘 알루미노티타네이트, 루틸, 지르코늄 티타네이트, 지르코늄 이산화물의 결정질 상 중 적어도 하나를 포함하고, 결정질 상 중 하나가, 부가적으로, 버질리트 또는 키타이트 조직을 가지는 리튬 마그네슘 아연 알루미노실리케이트의 석영-유사 고용체이며, 조성물이, mol%로, SiO2 - 45~72; Al2O3 - 15~30; MgO - 0.1~23.9; ZnO - 0.1~29; Li2O - 1~18; PbO - 0.1~7.0; ZrO2 - 0.1~10; TiO2 - 0.1~15; NiO - 0.001~4.0; CoO - 0.001~3.0; CuO - 0.001~4.0; Cr2O3 - 0.001~1.0; Bi2O3 - 0.001~3.0; Fe2O3 - 0.001~3.0; MnO2 - 0.001~3.0; CeO2 - 0.001~3.0; Nd2O3 - 0.001~3.0; Er2O3 - 0.001~3.0; Pr2O3 - 0.001~3.0; Au - 0.001~1.0의 성분으로부터 선택되는, 내열성의 합성 장신구 재료.